ОТВЕРЖДАЕМЫЕ ПОД ДЕЙСТВИЕМ ВЛАГИ ПОЛИМЕРНЫЕ СИСТЕМЫ НА ОСНОВЕ СМЕСИ ПОЛИСИЛИЛИРОВАННЫХ ПОЛИЭФИРОВ

1. Композиция отверждаемого под действием влаги полисилилированного простого полиэфира, содержащая смесь полисилилированных простых полиэфиров, причем указанная смесь содержит
a) от 50 до 95 мас.% , относительно общей массы a) и b), одного или более первых полисилилированных простых полиэфиров, не содержащих карбамидных групп, содержащих в среднем по две или более концевых гидролизуемых силильных группы на молекулу и имеющих молекулярную массу от 4000 до 20000, где указанный первый полисилилированный простой полиэфир (полиэфиры) представляет собой продукт взаимодействия i) линейного простого полиэфира, содержащего концевую изоцианатную группу, концевую гидролизуемую силильную группу и имеющего среднечисленную молекулярную массу от 250 до 2000, и ii) простого полиэфирполиола, номинально содержащего от 2 до 6 гидроксильных групп на молекулу и имеющего гидроксил-эквивалентную массу от 500 до 2500; и
b) от 50 до 5 мас.% , относительно общей массы a) и b), одного или более вторых полисилилированных простых полиэфиров, не содержащих карбамидных групп, содержащих в среднем от 1,8 до 4 концевых гидролизуемых силильных групп на молекулу и имеющих молекулярную массу от 1000 до менее 4000, где указанный второй полисилилированный простой полиэфир (полиэфиры) представляет собой продукт взаимодействия i) линейного моносилилированного простого полиэфирмоноола, содержащего концевую гидроксильную группу, концевую гидролизуемую силильную группу и имеющего молекулярную массу от 250 до 1500, и ii) связывающего агента, содержащего по меньшей мере две группы, активные по отношению к гидроксильным группам, с молекулярной массой вплоть до 500.
2. Композиция отверждаемого под действием влаги полисилилированного простого полиэфира по п. 1, содержащая от 60 до 90 мас.%  компонента a) и соответственно от 40 до 10 мас.%  компонента b), относительно общей массы компонентов a) и b).
3. Композиция отверждаемого под действием влаги полисилилированного простого полиэфира по п. 1 или 2, имеющая вязкость от 5 до 50 Па⋅с при 25°С.
4. Композиция отверждаемого под действием влаги полисилилированного простого полиэфира по любому из пп. 1-3, отличающаяся тем, что указанный компонент a) представляет собой одно или более соединений, представленных структурой (I):
где A представляет собой H или имеет структуру (II):
1
2
10
11
3
4
5
6
8
9
7
k представляет собой число от 0 до 4, m и n независимо представляют собой числа от 0 до 3, значения x и y такие, что указанное соединение имеет молекулярную массу от 4000 до 20000, R, R, R и R независимо представляют собой линейные или разветвленные алкильные группы, содержащие от 1 до 4 атомов углерода, R, R, R, R, R и R независимо представляют собой водород или линейные или разветвленные алкильные группы, содержащие от 1 до 4 атомов углерода, и R является алифатическим, циклоалифатическим, бис-бензильным и/или ароматическим и содержит от 2 до 20 атомов углерода.
5. Композиция отверждаемого под действием влаги полисилилированного простого полиэфира по любому из пп. 1-4, отличающаяся тем, что указанный компонент b) представляет собой одно или более соединений, представленных структурой
8
9
10
11
12
где R, R, R, R независимо представляют собой линейные или разветвленные алкильные группы, содержащие от 1 до 4 атомов углерода, значение y такое, что молекулярная масса второго силилированного простого полиэфира составляет от 1000 до менее 4000, R представляет собой остаток после удаления изоцианатных групп полиизоцианата, содержащего z изоцианатных групп и имеющего молекулярную массу вплоть до 500, и z имеет среднее значение от 1,8 до 4.
6. Композиция отверждаемого под действием влаги полисилилированного простого полиэфира по любому из пп. 1-5, отличающаяся тем, что указанный компонент a) имеет молекулярную массу от 6000 до 13000 и содержит в среднем от 3 до 4 гидролизуемых силильных групп на молекулу.
7. Композиция отверждаемого под действием влаги полисилилированного простого полиэфира по любому из пп. 1-6, отличающаяся тем, что указанный компонент b) имеет молекулярную массу от 1200 до 3000 и содержит в среднем от 1,8 до 2,5 гидролизуемых силильных групп на молекулу.
8. Способ получения композиции отверждаемого под действием влаги полисилилированного простого полиэфира по любому из пп. 1-7, включающий стадии
A) получения следующей смеси:
исходный материал 1): один или более первый полисилилированный простой полиэфир, не содержащий карбамидных групп, содержащий в среднем по две или более концевых гидролизуемых силильных группы на молекулу и имеющий молекулярную массу от 4000 до 20000, где указанный первый полисилилированный простой полиэфир (полиэфиры) представляет собой продукт взаимодействия i) линейного моносилилированного простого полиэфиризоцианата, содержащего концевую изоцианатную группу, концевую гидролизуемую силильную группу и имеющего среднечисленную молекулярную массу от 500 до 2000, и ii) по меньшей мере одного простого полиэфирполиола, номинально содержащего от 2 до 6 гидроксильных групп на молекулу и имеющего гидроксил-эквивалентную массу от 500 до 2500;
исходный материал 2): по меньшей мере один линейный моносилилированный простой полиэфирмоноол, содержащий концевую гидроксильную группу, концевую гидролизуемую силильную группу и имеющий молекулярную массу от 250 до 1500; и
исходный материал 3): по меньшей мере один связывающий агент, содержащий по меньшей мере две группы, активные по отношению к гидроксильным группам, с молекулярной массой вплоть до 500; и
B) взаимодействия исходных материалов 2 и 3) в присутствии исходного материала 1) с образованием смеси исходного материала 1) и по меньшей мере одного второго полисилилированного простого полиэфира, имеющего молекулярную массу от 1000 до менее 4000 и соответствующего продукту взаимодействия исходного материала 2) с исходным материалом 3).
9. Способ получения композиции отверждаемого под действием влаги полисилилированного простого полиэфира по любому из пп. 1-7, включающий стадии
I) Получения первой реакционной смеси, содержащей по меньшей мере один исходный линейный моносилилированный полиэфирмоноол, содержащий концевую гидроксильную группу, концевую гидролизуемую силильную группу и имеющий молекулярную массу от 250 до 1500, и по меньшей мере один полиизоцианат, содержащий по меньшей мере две изоцианатные группы и имеющий молекулярную массу вплоть до 500, причем указанные линейный моносилилированный полиэфирмоноол и полиизоцианат обеспечивают в таких количествах, что на один эквивалент гидроксильных групп указанного линейного моносилилированного полиэфирмоноола приходится более одного эквивалента изоцианатных групп;
II) Проведения реакции указанной первой реакционной смеси со стадии I с получением продукта реакции, содержащего i) по меньшей мере один линейный моносилилированный простой полиэфиризоцианат, содержащий концевую изоцианатную группу, концевую гидролизуемую силильную группу и имеющий среднечисленную молекулярную массу от 500 до 2000, и ii) полисилилированный простой полиэфир, содержащий по меньшей мере две концевые гидролизуемые силильные группы и имеющий молекулярную массу от 1000 до менее 4000, причем указанный полисилилированный простой полиэфир не содержит изоцианатных групп и представляет собой продукт взаимодействия полиизоцианата с исходным линейным простым полиэфиром, где на одну изоцианатную группу исходного полиизоцианата приходится одна молекула исходного линейного простого полиэфира;
III) Объединения продукта реакции, полученного на стадии II), с по меньшей мере одним простым полиэфирполиолом, номинально содержащим от 2 до 6 гидроксильных групп на молекулу и имеющим гидроксил-эквивалентную массу от 500 до 2500, с получением второй реакционной смеси, и
IV) Взаимодействия простого полиэфирполиола(ов) и линейного моносилилированного простого полиэфиризоцианата во второй реакционной смеси в присутствии полисилилированного простого полиэфира, полученного на стадии II, с получением смеси полисилилированных простых полиэфиров.
10. Состав клея, герметика, замазки или композиции покрытия, содержащий композицию отверждаемого под действием влаги полисилилированного простого полиэфира по любому из пп. 1–7 и по меньшей мере 5 мас.% по меньшей мере одного минерального наполнителя относительно массы указанной композиции отверждаемого под действием влаги полисилилированного простого полиэфира.
11. Состав клея, герметика, замазки или композиции покрытия по п. 10, содержащий от 10 до 50 мас.% по меньшей мере одного минерального наполнителя относительно массы указанной композиции отверждаемого под действием влаги полисилилированного простого полиэфира.
12. Состав клея, герметика, замазки или композиции покрытия по п. 10 или 11, имеющий вязкость от 5 до 1000 Па⋅с при 25°С.